(57)【要約】      （修正有）【課題】高いガスバリア性を実現すると同時に従来並の柔軟性をも確保できるガスバリアフィルムを製造するための製造方法、及び該製造方法により得られるガスバリアフィルムを提供する。【解決手段】基材となるプラスチックフィルムの表面に、平滑層を積層する平滑層積層工程と、前記平滑層積層工程を終えた平滑層のさらに表面にガスバリア性を備えた第１無機層を積層する第１無機層積層工程と、前記第１無機層積層工程を終えた第１無機層のさらに表面に層間密着力向上のための中間層を積層する中間層積層工程と、前記中間層積層工程を終えた中間層のさらに表面にガスバリア層を備えた第２無機層を積層する第２無機層積層工程と、を備えてなるガスバリアフィルムの製造方法とした。【選択図】なし【特許請求の範囲】
【請求項１】
基材となるプラスチックフィルムの表面に、平滑層を積層する平滑層積層工程と、
前記平滑層積層工程を終えた平滑層のさらに表面にガスバリア性を備えた第１無機層を積層する第１無機層積層工程と、
前記第１無機層積層工程を終えた第１無機層のさらに表面に層間密着力向上のための中間層を積層する中間層積層工程と、
前記中間層積層工程を終えた中間層のさらに表面にガスバリア層を備えた第２無機層を積層する第２無機層積層工程と、
を備えてなるガスバリアフィルムの製造方法であって、
前記平滑層がアミノ樹脂、又はアルコキシシランの加水分解物、の何れか若しくは双方によりなるものであり、
前記第１無機層を構成する無機材料が酸化珪素であり、かつこれにアルミニウム又はチタンの何れか若しくは双方をドーピングしてなるものであり、
前記中間層が、珪素と酸素と炭素とからなる物質又はシランカップリング剤からなるものであり、
前記第２無機層が、少なくともニオブ、インジウム、亜鉛の何れか若しくは複数の酸化物を含んでなるものであり、かつこれにチタン、アルミニウム、スズ、又はゲルマニウムの何れか若しくは複数をドーピングしてなるものであること、
を特徴とする、ガスバリアフィルムの製造方法。
【請求項２】
請求項１に記載のガスバリアフィルムの製造方法であって、
前記第１無機層においてドーピングされるアルミニウム又はチタンの何れかの前記第１無機層における重量濃度、若しくは双方総計の前記第１無機層における重量濃度、が０．２％以上４０％以下であり、かつ前記第１無機層の厚みが２０ｎｍ以上１００ｎｍ以下であること、
を特徴とする、ガスバリアフィルムの製造方法。
【請求項３】
請求項１又は請求項２の何れか１項に記載のガスバリアフィルムの製造方法であって、
前記第２無機層においてドーピングされるチタン、アルミニウム、スズ、又はゲルマニウムの何れかの前記第２無機層における重量濃度、若しくは複数総計の前記第２無機層における重量濃度、が０．２％以上４０％以下であり、かつ前記第２無機層の厚みが２０ｎｍ以上４００ｎｍ以下であること、
を特徴とする、ガスバリアフィルムの製造方法。
【請求項４】
請求項１ないし請求項３の何れか１項に記載のガスバリアフィルムの製造方法により得られてなること、
を特徴とする、ガスバリアフィルム。
【発明の詳細な説明】
【技術分野】
【０００１】
本発明はガスバリアフィルムを製造するための製造方法に関するものであり、より具体的には高度なガスバリア性を確保しつつ同時に柔軟性をも備えたガスバリアフィルムを製造することを可能とする方法及び該方法により得られるガスバリアフィルムに関する。
【背景技術】
【０００２】
従来より種々の画像表示装置や電子ディスプレイ素子用基板、あるいは太陽電池用基板などには、ガスや水蒸気などを透過させない性質（以下「ガスバリア性」とも言う。）が重要であるとされており、そのためにガラス板を用いることが広く行われていた。
【０００３】
確かにガラス板を基板に用いると種々のガスや水蒸気はガラス板を透過しないので、ガラス板の内部に位置するものは外部からの種々のガスや水蒸気等から守られることになる。しかしその一方、ガラス板は容易に破損する、重量が増してしまう、等の取扱上の問題が指摘されてきた。
【０００４】
そこで、割れやすく比較的重いガラス板に対し、屈曲性もあり割れにくくしかも軽量である基板として透明プラスチックフィルムが注目されるようになった。
【０００５】
しかしプラスチックフィルムはガスや水蒸気を透過してしまうため、上述したようなガスバリア性を備えておらず、故にプラスチックフィルムを何ら加工せずそのままの状態でかかる部材に用いることはできなかった。
【０００６】
そこでプラスチックフィルムに何らかの加工や処理を施すことによってガスバリア性を付与したプラスチックフィルム（以下「ガスバリアフィルム」とも言う。）とすることが種々検討開発されてきた。開発初期には金属をプラスチックフィルムの表面に積層することに関する開発がなされてきたが、やがてガスバリア性と同時に透明性をも得ることも重要なテーマとなり、さらにまたガスバリア性を向上させることに対する要望も高まる中で主にプラスチックフィルムの表面に珪素、アルミニウム、インジウム、マグネシウム、等の酸化物や窒化物、酸窒化物、フッ化物などを原材料とする薄膜層を積層することで透明性を確保しつつより高いガスバリア性を得ようとするようになり、そのための研究がさらに種々進められてきた。
【０００７】
このような物質群を単純に透明プラスチックフィルムの表面に積層するには、主に物理的気相成長法（以下「ＰＶＤ法」とも言う。）、化学的気相成長法（以下「ＣＶＤ法」とも言う。）、塗布法（以下「ゾル−ゲル法」とも言う。）の何れかの手法によることが一般的である。そしてこれらの手法の中でも、特にＣＶＤ法を用いることがガスバリアフィルムを製造するのに最適であると言える。これは、ＰＶＤ法による場合、積層する際の確実性が充分ではなく、また高真空条件が必要であり、さらには積層物にクラックが発生しやすい、即ちクラックからガスバリア性が損なわれてしまう、という問題が生じやすく、またゾル−ゲル法であると、溶媒に原料を溶解させて得られた塗液をプラスチックフィルム上に塗布し、しかる後に乾燥させる、という工程よりなるため、特に乾燥時に微細な気泡が発生することにより必要充分なガスバリア性を確保することが大変困難だからである。
【０００８】
このように理論的にはガスバリアフィルムを製造するのにＣＶＤ法が、中でもプラズマ化学的気相成長法（プラズマＣＶＤ法）と呼ばれる手法を用いることが好適であると言える。これはガスバリアフィルムの基材となるプラスチックフィルムが高熱処理に対し脆弱であるところ、プラズマＣＶＤ法において基材に対し加えられる高温とはプラスチックフィルムであっても耐えられる程度の温度だからであり、故にプラスチックフィルム表面に何らかの物質を積層する場合、プラズマＣＶＤ法が好ましいと言えるのである。
【０００９】
そしてこのプラズマＣＶＤ法であって、収率を向上させ、また製膜速度もそれなりに向上させた手法を提供する発明として、例えば特許文献１にて開示されている。
【００１０】
【特許文献１】特開２００５−２００７１０号公報
【発明の開示】
【発明が解決しようとする課題】
【００１１】
この特許文献１にて開示された発明は、要すればプラズマの放電の仕方を工夫することにより迅速にかつ効率よく蒸着させるための方法であり、かかる手法によれば収率よく迅速にガスバリアフィルムを得ることができる、とされている。
【００１２】
しかしこれだけでは収率よく、かつ迅速にガスバリアフィルムを得られたとして、そもそもの課題である高度なガスバリア性を確保しつつフィルムとしての柔軟性も維持しているガスバリアフィルムを得る、という要望には充分こたえたものとすることはできない。
【００１３】
即ち、この特許文献１に記載された発明は従来品と同等の特性を有したガスバリアフィルムを効率よく製造するものであって、昨今要求の高まってきている、従来品の特性に比してガスバリア性を向上させると同時に従来通りの柔軟性も確保する、という市場の要望にこたえるに至るものではなかった。
【００１４】
本発明はこのような問題点に鑑みてなされたものであり、その目的は、従来のガスバリアフィルムにおいて見られる、ガスバリア性は高いが柔軟性が低い、又は柔軟性は充分あるがガスバリア性を高められない、といった特性に比べ、高いガスバリア性を実現すると同時に従来並の柔軟性をも確保できるガスバリアフィルムを製造するための製造方法、及び該製造方法により得られるガスバリアフィルムを提供することである。
【課題を解決するための手段】
【００１５】
以上の課題を解決するために、本願発明の請求項１にかかる製造方法は、基材となるプラスチックフィルムの表面に、平滑層を積層する平滑層積層工程と、前記平滑層積層工程を終えた平滑層のさらに表面にガスバリア性を備えた第１無機層を積層する第１無機層積層工程と、前記第１無機層積層工程を終えた第１無機層のさらに表面に層間密着力向上のための中間層を積層する中間層積層工程と、前記中間層積層工程を終えた中間層のさらに表面にガスバリア層を備えた第２無機層を積層する第２無機層積層工程と、を備えてなるガスバリアフィルムの製造方法であって、前記平滑層がアミノ樹脂、又はアルコキシシランの加水分解物、の何れか若しくは双方によりなるものであり、前記第１無機層を構成する無機材料が酸化珪素であり、かつこれにアルミニウム又はチタンの何れか若しくは双方をドーピングしてなるものであり、前記中間層が、珪素と酸素と炭素とからなる物質又はシランカップリング剤からなるものであり、前記第２無機層が、少なくともニオブ、インジウム、亜鉛の何れか若しくは複数の酸化物を含んでなるものであり、かつこれにチタン、アルミニウム、スズ、又はゲルマニウムの何れか若しくは複数をドーピングしてなるものであること、を特徴とする。
【００１６】
本願発明の請求項２にかかる製造方法は、請求項１に記載のガスバリアフィルムの製造方法であって、前記第１無機層においてドーピングされるアルミニウム又はチタンの何れかの前記第１無機層における重量濃度、若しくは双方総計の前記第１無機層における重量濃度、が０．２％以上４０％以下であり、かつ前記第１無機層の厚みが２０ｎｍ以上１００ｎｍ以下であること、を特徴とする。
【００１７】
本願発明の請求項３にかかる製造方法は、請求項１又は請求項２の何れか１項に記載のガスバリアフィルムの製造方法であって、前記第２無機層においてドーピングされるチタン、アルミニウム、スズ、又はゲルマニウムの何れかの前記第２無機層における重量濃度、若しくは複数総計の前記第２無機層における重量濃度、が０．２％以上４０％以下であり、かつ前記第２無機層の厚みが２０ｎｍ以上４００ｎｍ以下であること、を特徴とする。
【００１８】
本願発明の請求項４にかかるガスバリアフィルムは、請求項１ないし請求項３の何れか１項に記載のガスバリアフィルムの製造方法により得られてなること、を特徴とする。
【発明の効果】
【００１９】
以上のように、本願発明にかかるガスバリアフィルムの製造方法であれば、基材フィルムの表面に薄膜を４層にわたり積層しており、特に２種類のガスバリア性を有する無機層を積層しているので高ガスバリア性を確保しやすく、また第１無機層を構成する無機材料にアルミニウム又はチタンの何れか若しくは双方をドーピングしているので経時劣化を抑えることができ、また同時に第２無機層を構成する無機材料にチタン、アルミニウム、スズ、又はゲルマニウムの何れか若しくは複数をドーピングしていることより、この層においても経時劣化を押えることができ、その結果全体としても従来のガスバリアフィルムに比して経時劣化を抑えることができるものとなせる。また２種類の異なるガスバリア性を備えた無機層の間においてそれぞれの無機層に対して接合性を有した中間層を設けているのでこれらの２種類の無機層の層間密着力も好適なものとできる。そして基材フィルムの直接表面において平滑層を積層していることより、平滑層による平滑さがその表面に積層される各層の表面をより平滑なものとするので、各層の密着性を向上させることができ、ひいては高ガスバリア性を実現しやすくなる。
【発明を実施するための最良の形態】
【００２０】
以下、本願発明の実施の形態について説明する。尚、ここで示す実施の形態はあくまでも一例であって、必ずもこの実施の形態に限定されるものではない。
【００２１】
（実施の形態１）
本願発明にかかるガスバリア性を有するフィルムであるガスバリアフィルムを製造するための製造方法（以下、単に「製造方法」とも言う。）につき、第１の実施の形態として説明する。
【００２２】
まず本実施の形態にかかる製造方法全体は次の通りである。即ち、基材となるプラスチックフィルムの表面に平滑層を積層する平滑層積層工程と、平滑層積層工程を終えた平滑層のさらに表面にガスバリア性を備えた第１無機層を積層する第１無機層積層工程と、第１無機層積層工程を終えた第１無機層のさらに表面に層間密着力向上のための中間層を積層する中間層積層工程と、中間層積層工程を終えた中間層のさらに表面にガスバリア層を備えた第２無機層を積層する第２無機層積層工程と、を備えてなる製造方法である。
【００２３】
以下順次説明していく。
まず本実施の形態にかかる製造方法において用いられる基材フィルムであるが、これは特段制限されるものではなく普通にガスバリアフィルムの基材として用いられるものであってよく、例えばポリエチレンナフタレート（ＰＥＮ）フィルムや、ポリエチレンテレフタレート（ＰＥＴ）フィルム、ポリスチレン（ＰＳ）フィルム、ポリカーボネート（ＰＣ）フィルム、シクロオレフィンポリマー（ＣＯＰ）フィルム等が利用でき、本実施の形態ではＰＥＮフィルムを基材フィルムとして用いることとする。これはＰＥＮフィルムが寸法安定性及び耐熱性に優れているからであり、製造過程におけるガスバリア膜の欠陥発生が少ないからである。
【００２４】
尚、これ以外にもＰＳフィルム、ＰＣフィルム、ＣＯＰフィルム等であれば、これらフィルムの有する熱可塑性から考えると、これらのフィルムは一見したところ本実施の形態により製造されるガスバリアフィルムに求められる高いガスバリア性の実現という目的に向いていないようにも捉えられるかもしれないが、本実施の形態にかかる製造方法においてこれらのフィルムを用いるならば好適なガスバリア性を有するフィルムを得ることも可能であることを付言しておく。
【００２５】
尚、この基材として用いられるプラスチックフィルムの厚みは１２μｍ以上２００μｍ以下であることが好適であるが、加工中にしわが入りにくい等の利点を考えると１００μｍ以上であればより好ましいと言える。尚、この厚みに関しても従来のガスバリアフィルム用基材として用いられる程度のものであってよい。
【００２６】
本実施の形態にかかる製造方法では基材フィルムの表面に平滑層を積層する平滑層積層工程を実行するが、次にこの工程につき説明する。
【００２７】
本実施の形態における平滑層積層工程では、平滑層として特にアミノ樹脂を用いることが最適であると言える。これは、かかる平滑層が前記基材フィルムと同様、この層自体に耐熱性と耐湿性とが備えられることが求められるからであり、そのためにアミノ樹脂を用いることが最適であると言えるのである。またアミノ樹脂に比すると平滑性や経時劣化の点で若干低いレベルになるかもしれないが、本実施の形態における高ガスバリア性を得られるものとして、アルコキシシランの加水分解物を用いることもやはり好適であると言えることを付言しておく。
【００２８】
平滑層を積層する手法については特段制限するものではないが、本実施の形態ではグラビアコーティング法やロールコーティング法等のいわゆるウェットコーティング法、又は気相化学堆積法を用いると好適に積層が可能となるが、本実施の形態ではグラビアコーティング法により積層することとする。
【００２９】
このようにして平滑層を基材フィルムの表面に積層したら、次にその平滑層のさらに表面にガスバリア性を備えた第１無機層を積層する第１無機層積層工程を実行する。
【００３０】
この第１無機層は水蒸気遮蔽性が高いものであり、かつ経時劣化が極力少ない、又は殆ど生じない層とすることが好適である。また透明であれば尚好適なものとできる。そのために基本的には酸化珪素を用いて積層すればよいが、単に酸化珪素だけであるならば遮蔽性は高いものの、経時劣化が著しいため、本実施の形態により得られるガスバリアフィルムには高ガスバリア性と同時に可撓性も好適であることが求められているからである。即ち、この第１無機層は本実施の形態により得られるガスバリアフィルムが高ガスバリア性を発揮するために重要なガスバリア性を備えた層であると言え、また他の積層物同様、この第１無機層にも可撓性が必要なのである。そして例えば時間が経過することによりガスバリア性と可撓性とが消失してしまう、といった経時劣化が生じることは実用面からも避けなければならず、そのためにもガスバリア性を左右する第１無機層の性能は時間経過に関係なく維持される必要があると言える。尚、本実施の形態において第１無機層の厚みが２０ｎｍ以上１００ｎｍ以下であることが好適である。また本実施の形態における第１無機層の積層方法は従来公知のスパッタリング法によるものであるものとするが、それ以外の手法であっても構わないことを断っておく。
【００３１】
このように第１無機層に求められる性能を得るために、本実施の形態では第１無機層を構成する無機材料として特段に制限するものではないが、特に対水蒸気という観点から見て本実施の形態では珪素酸化物を用いることとするが、珪素酸化物だけであれば確かに水蒸気バリア性は好適であるものの経時劣化という観点からは充分であるとは言えない。そこで本実施の形態ではこれにアルミニウム又はチタンの何れか若しくは双方をドーピングしている。アルミニウムをドーピングすることで経時劣化を抑制することができ、またチタンをドーピングすることで遮蔽性に対して特に優れた効果を得られるからである。尚、第１無機層においてドーピングされるアルミニウム又はチタンの何れかの第１無機層における重量濃度、若しくは双方総計の第１無機層における重量濃度、は０．２％以上４０％以下であることが好ましい。これは、アルミニウムやチタン等をドーピングすると、珪素酸化物による膜の緻密性、特に珪素（Ｓｉ）の持つ緻密性とバリア性とが低下してしまうという作用が生じるために、４０％以下とすることでドーパントの含有量をＳｉより少ないようにしその結果緻密性とバリア性との低下を防ぐことができるが、しかし少なすぎると珪素酸化物の応力が増大しかつ劣化しやすい膜となってしまうので０．２％以上含有させることが好適なのである。
【００３２】
このように第１無機層はいわば珪素−金属複合体による層であると言えるが、このような複合体とすることが好適である主な理由は次の通りである。珪素酸化物は絶縁体であり、これをスパッタリングにより所望の箇所に蒸着しようとしてもスパッタリングの効率が極端に低くなる。そのため、酸化珪素をスパッタリングにより積層しようとしても、所望のレベルまでガスバリア性を高めた層を積層するために要する時間は長くなり、即ち成膜速度を高めることに対して限界が生じる。しかし珪素とアルミニウムやチタン等の金属との複合体酸化物を用いることにより、珪素に抵抗値の低い材料を混合することとなり、その結果所望のレベルまでガスバリア性を高めた層を積層するのにさほど時間を要する必要はなくなり、即ち成膜速度を高めることができるので、生産性という観点から好適なものとすることができる、という理由である。
【００３３】
その他に、酸化珪素を積層してなるガスバリア層は確かに結果的に高度なガスバリア性を得ることが容易ではあるものの酸化珪素による層は大変圧縮応力が高くなってしまい、その結果容易にクラックが発生しやすくなり、ひいてはガスバリア性が低下してしまいやすい、という問題が生じるが、上述の通り珪素と金属との複合体の酸化物を用いることで圧縮応力をある程度低いものとすることができるようになり、即ちクラックの発生を回避できるようになり、それがガスバリア性を維持することとなる、という理由も考えられる。
【００３４】
何れにせよ、単純にガスバリア性の高性能化のみを希求するのであれば酸化珪素を用いることは好適であると言えるが、高度なガスバリア性とある程度の可撓性とを求める本実施の形態にあっては、酸化珪素を用いても構わないが、それよりも珪素と金属との複合体の酸化物を用いることが好適であることを本願発明者は見いだしたのである。
【００３５】
以上、第１無機層積層工程が終了すると、次に第１無機層の表面に中間層を積層する中間層積層工程を行う。
【００３６】
この中間層積層工程により積層される中間層は、第１無機層との接合性が高いことが求められ、また後述する第２無機層との「つなぎ」の役割をも果たす層である。そしてその作用を得るために、本実施の形態における中間層は、珪素、酸素、炭素からなる組成物を用いて形成されることが好適であり、例えばシランカップリング剤やオルガノシランを用いることが考えられ、またこのような物質を積層する中間層積層工程としては、基板となるプラスチックフィルム表面に対し、目的とする薄膜の成分を含む原料ガスを供給し、基板フィルム表面あるいは気相での化学反応により基板フィルム表面に積層する気層化学堆積違法や、加水分解法などである。
【００３７】
この中間層積層工程が終了すると、最後に中間層の表面に第２無機層を積層する第２無機層積層工程を行う。
【００３８】
本実施の形態における第２無機層は水蒸気などの外気ガスと反応することにより比較的経時劣化をしやすい材料であると好適である。即ち、外気ガスと第２無機層とが反応することにより、観点を変えれば外気ガスは第２無機層と反応してしまうことによって第２無機層からさらにその先へと浸透することがなくなるからである。そしてそのような効果を最大限に得るために、第２無機層は本実施の形態にかかる製造方法により得られるガスバリアフィルムを用いたアプリケーションにおいて最も内側に配置されていることが好ましいと言える。そのように配置することによって、先述の第１無機層を透過してしまった外気ガスが第２無機層に到達した時点でこれと反応し、第２無機層部分で浸透を止められるからである。
【００３９】
外気ガスが例えば水蒸気であるものと想定するならば、第２無機層としては酸化ニオブ、酸化インジウム、酸化亜鉛等の何れか若しくは複数を主とする材料を用いることが好適である。これらの物質は水蒸気と反応しやすいからである。
【００４０】
しかしこの第２無機層をいたずらに外気ガスと反応しやすく経時劣化が早すぎるものとしてしまうと、第２無機層が経時劣化することにより上述したような効果を発揮できなくなる時期が早まってしまい、結局は寿命の短いガスバリアフィルムしか得られなくなってしまう。またさらには外気ガスと反応し終わってしまった第２無機層から再び外気ガスが発生してこれが内部に浸透してしまうことが考えられる。
【００４１】
そこで本実施の形態における製造方法では、第２無機層にチタン、アルミニウム、スズ、又はゲルマニウムの何れか若しくは複数をドーピングすることとしている。これは、これらをドーピングすることでニオブ、インジウム、亜鉛などの酸化物に対し遮蔽性を維持し、また経時劣化を出来るだけ遅らせるという改善効果を得られるからである。尚、第２無機層においてドーピングされるチタン、アルミニウム、スズ、又はゲルマニウムの何れかの第２無機層における重量濃度、若しくは選択された複数の総計の第２無機層における重量濃度、は０．２％以上４０％以下であることが好ましい。この範囲に収めるならば、主剤のゲッタ効果を低下させず、かつクラックなどの欠損発生を未然に防ぐことができるのである。尚第２無機層の厚みは１００ｎｍ以上４００ｎｍ以下であることが好ましい。
【００４２】
以上のようにして本実施の形態にかかるガスバリアフィルムの製造方法が実行される。
この製造方法により得られるガスバリアフィルムであれば、４層を組み合わせた積層体としているのでガスバリア性を高めやすくなる。また本字嫉視の形態では、そもそも耐湿性を有するアミノ樹脂を平滑層として設けたその表面に、さらにチタン又はアルミニウムを特定の範囲で含有すＳｉＴｉＯ又はＳｉＡｌＯｘを積層することによって、より高い水蒸気遮蔽性を実現しているのである。
【実施例】
【００４３】
以下、本発明にかかるガスバリアフィルムにつき、さらに実施例により説明する。
全ての実施例及び比較例において用いた基材フィルムはＰＥＮフィルム（帝人デュポンフィルム株式会社製：製品名「Ｑ６５ＦＡ」：厚み１２５μｍ）とした。
【００４４】
またそれぞれに得られたガスバリアフィルムを、直径１０ｍｍの鉄棒にかけて、これを１０往復して屈曲試験を行い、屈曲試験前及び屈曲試験後のガスバリア性（水蒸気透過率）を、測定条件を湿度９０％、温度４０℃、としてＪＩＳ＿Ｚ０２０８の規定に準じて測定した。
【００４５】
（実施例１）
平滑層としてアクリルメラミン樹脂をリバースコーターにより厚みが０．２μｍとなるように積層した。その表面に第１無機層としてＡｌＳｉＯＮをスパッタリング法により厚みが５０ｎｍとなるように積層した。さらにその表面に中間層としてγ―グリシドキシプロピルトリエトキシシランの加水分解物をリバースコーターにより厚みが１００ｎｍとなるように積層した。さらにその表面に第２無機層としてＡｌＺｎＯをスパッタリング法により厚みが２００ｎｍとなるように積層した。
得られたガスバリアフィルムの水蒸気透過率は、屈曲試験前で０．０１（ｇ／ｍ２／ｄａｙ）以下であり測定限界以下に到達した。また屈曲試験後では０．０１（ｇ／ｍ２／ｄａｙ）であった。ＡｌＳｉＯＮのＡｌ濃度は３０ｗｔ％であった。
【００４６】
（実施例２）
平滑層としてアクリルメラミン樹脂をリバースコーターにより厚みが０．２μｍとなるように積層した。その表面に第１無機層としてＡｌＳｉＯＮをスパッタリング法により厚みが５０ｎｍとなるように積層した。さらにその表面に中間層としてビニルトリエトキシシランの加水分解物をリバースコーターにより厚みが１００ｎｍとなるように積層した。さらにその表面に第２無機層としてＳｎＩｎＯをスパッタリング法により厚みが２００ｎｍとなるように積層した。
得られたガスバリアフィルムの水蒸気透過率は、屈曲試験前で０．０１（ｇ／ｍ２／ｄａｙ）以下であり測定限界以下に到達した。また屈曲試験後では０．０２（ｇ／ｍ２／ｄａｙ）であった。ＡｌＳｎＯＮのＡｌ濃度は３０ｗｔ％であった。
【００４７】
（実施例３）
平滑層としてアクリルメラミン樹脂をリバースコーターにより厚みが０．２μｍとなるように積層した。その表面に第１無機層としてＳｉＴｉＯをスパッタリング法により厚みが５０ｎｍとなるように積層した。さらにその表面に中間層としてγ―グリシドキシプロピルトリエトキシシランの加水分解物をリバースコーターにより厚みが１００ｎｍとなるように積層した。さらにその表面に第２無機層としてＧａＺｎＯをスパッタリング法により厚みが２００ｎｍとなるように積層した。
得られたガスバリアフィルムの水蒸気透過率は、屈曲試験前で０．０１（ｇ／ｍ２／ｄａｙ）以下であり測定限界以下に到達した。また屈曲試験後では０．０３（ｇ／ｍ２／ｄａｙ）であった。ＳｉＴｉＯのＴｉ濃度は３２ｗｔ％であった。
【００４８】
（実施例４）
平滑層としてアクリルメラミン樹脂をリバースコーターにより厚みが０．２μｍとなるように積層した。その表面に第１無機層としてＳｉＴｉＯをスパッタリング法により厚みが５０ｎｍとなるように積層した。さらにその表面に中間層としてビニルトリエトキシシランの加水分解物をリバースコーターにより厚みが１００ｎｍとなるように積層した。さらにその表面に第２無機層としてＮｂＯをスパッタリング法により厚みが２００ｎｍとなるように積層した。
得られたガスバリアフィルムの水蒸気透過率は、屈曲試験前で０．０１（ｇ／ｍ２／ｄａｙ）以下であり測定限界以下に到達した。また屈曲試験後では０．０１（ｇ／ｍ２／ｄａｙ）であった。ＳｉＴｉＯのＴｉ濃度は２８ｗｔ％であった。
【００４９】
（比較例１）
平滑層としてアクリルメラミン樹脂をリバースコーターにより厚みが０．２μｍとなるように積層した。その表面に第１無機層としてＳｉＯ２をスパッタリング法により厚みが５０ｎｍとなるように積層した。さらにその表面に中間層としてビニルトリエトキシシランの加水分解物をリバースコーターにより厚みが１００ｎｍとなるように積層した。さらにその表面に第２無機層としてＡｌＺｎＯをスパッタリング法により厚みが０．２ｎｍとなるように積層した。
得られたガスバリアフィルムの水蒸気透過率は、屈曲試験前で２．０（ｇ／ｍ２／ｄａｙ）であった。また屈曲試験後では２．０（ｇ／ｍ２／ｄａｙ）であった。
【００５０】
（比較例２）
平滑層としてアクリルメラミン樹脂をリバースコーターにより厚みが０．２μｍとなるように積層した。その表面に第１無機層としてＡｌＳｉＯＮをスパッタリング法により厚みが５０ｎｍとなるように積層した。
得られたガスバリアフィルムの水蒸気透過率は、屈曲試験前で０．０７（ｇ／ｍ２／ｄａｙ）であった。また屈曲試験後では０．１（ｇ／ｍ２／ｄａｙ）であった。
【００５１】
（比較例３）
平滑層を積層せず、直接第１無機層としてＳｉＴｉＯをスパッタリング法により厚みが５０ｎｍとなるように積層した。さらにその表面に中間層としてビニルトリエトキシシランの加水分解物をリバースコーターにより厚みが１００ｎｍとなるように積層した。さらにその表面に第２無機層としてＡｌＺｎＯをスパッタリング法により厚みが２００ｎｍとなるように積層した。
得られたガスバリアフィルムの水蒸気透過率は、屈曲試験前で０．１（ｇ／ｍ２／ｄａｙ）であった。また屈曲試験後では０．３（ｇ／ｍ２／ｄａｙ）であった。
【００５２】
以上、各実施例及び比較例を検討すると、本願発明に準じて積層された実施例１〜実施例４によって得られたガスバリアフィルムは、屈曲試験前後において高いガスバリア性を発揮していることがわかる。尚、ここでは経時劣化を調べることに代えて屈曲試験を行ったが、これは要するにガスバリアフィルムを強制的に撓ませることにより擬似的に経時劣化を調べようとしたものであることを付言しておく。